(57)【要約】【課題】厚みを厚くすることなく、吸音ピークを低周波数帯域にシフトさせることができる発泡体等を提供する。【解決手段】パルプ繊維成分と合成樹脂成分と補助剤としての澱粉成分とを発泡させ、内部の空隙がセル皮膜によって被われた多数の発泡セルより構成された発泡体１Ａであって、発泡セルＳ３が密集配置された複数の発泡セル層３と、発泡セル層３の間に配置され、発泡セル層３より密度の高い発泡セルＳ１が密集配置された仕切皮膜層４とを厚み方向に備え、仕切皮膜層４が複数の発泡セル層３間を連続して仕切り、音の位相速度を遅らせる構造である。【選択図】図２
2014098076.tif 000002
【特許請求の範囲】
【請求項１】
パルプ繊維成分と合成樹脂成分と補助剤としての澱粉成分とを発泡させ、多数の空間が形成された発泡セルより構成された発泡体であって、
前記発泡セルが密集配置された複数の発泡セル層と、前記発泡セル層の間に配置され、前記発泡セル層より密度の高い前記発泡セルが密集配置された仕切皮膜層とを厚み方向に備え、前記仕切皮膜層が複数の前記発泡セル層間を連続して仕切り、音の位相速度を遅らせる構造であることを特徴とする発泡体。
【請求項２】
請求項１記載の発泡体であって、
前記各発泡セルは、厚み方向に潰された形状であることを特徴とする発泡体。
【請求項３】
請求項１又は請求項２に記載の発泡体であって、
所定の厚みの平板状に形成されていることを特徴とする発泡体。
【請求項４】
請求項１〜請求項３のいずれかに記載の発泡体であって、
前記各発泡セル層の表面側には、前記発泡セル層より密度が高い表面皮膜層をそれぞれ有することを特徴とする発泡体。
【請求項５】
請求項１〜請求項４のいずれかに記載の発泡体であって、
各発泡セル層には、厚み方向の直交方向に間隔を置いて配置された縦仕切皮膜層を有し、前記縦仕切皮膜層によって各発泡セル層が仕切られていることを特徴とする発泡体。
【請求項６】
請求項１〜請求項５のいずれかに記載の発泡体であって、
規制枠壁で発泡領域が囲まれ、一定の方向に間隔を置いて上下同じ位置に設けられた複数段の吐出口より発泡材が吐出されることによって形成されたことを特徴とする発泡体。
【請求項７】
請求項１〜請求項６のいずれかに記載の発泡体であって、
前記仕切皮膜層は、厚み方向の直交方向に一直線状で、且つ、同じ厚みであることを特徴とする発泡体。
【請求項８】
請求項１〜請求項７のいずれかに記載の発泡体であって、
合成樹脂材は、ポリプロピレン樹脂材であることを特徴とする発泡体。
【請求項９】
請求項７又は請求項８に記載の発泡体であって、
所定の厚みは、１０ｍｍであることを特徴とする発泡体。
【請求項１０】
一定の方向に間隔を置いて配置された複数の吐出口が上下同じ位置で複数段設けられ、複数段の前記各吐出口より吐出された発泡体の発泡領域を規制する規制枠壁が設けられた押出し成形機を使用し、
前記押出し成形機にパルプ繊維成分と合成樹脂成分と補助剤としての澱粉成分と水を供給し、前記パルプ繊維成分と合成樹脂成分と澱粉成分と水を加熱混練して複数段の前記各吐出口より押圧によって吐出させ、
発泡セルが密集配置された複数の発泡セル層と、前記発泡セル層の間に配置され、前記発泡セル層より密度の高い前記発泡セルが密集配置された仕切皮膜層とを厚み方向に備え、前記仕切皮膜層が複数の前記発泡セル層間を連続して仕切り、音の位相速度を遅らせる構造の発泡体を製造することを特徴とする発泡体の製造方法。
【発明の詳細な説明】
【技術分野】
【０００１】
本発明は、パルプ繊維成分と合成樹脂成分と補助剤としての澱粉成分とを発泡材とする発泡体、及び、発泡体の製造方法に関する。
【背景技術】
【０００２】
従来より紙を発泡材の一部として利用した発泡体が提案されている（特許文献１、２参照）。
【０００３】
この種の発泡体の一従来例を説明する。図８（ａ）において、発泡体５０は、紙粉末成分とポリプロピレン樹脂材と補助剤としてのコーンスターチから成る発泡材を発泡させ、多数の空間を形成した発泡セルＳより構成されている。各発泡セルＳは、図８（ｂ）に示すように、内部の空隙がセル皮膜によって被われている。各発泡セルＳは、大略同じ大きさである。
【０００４】
次に、上記発泡体５０を製造する押出し成形機６０を説明する。図９（ａ）に示すように、押出し成形機６０は、発泡材を投入する投入口（図示せず）と、投入された発泡材を混練する混練手段（図示せず）と、混練した発泡材を高温に加熱する加熱手段（図示せず）と、発泡材を押圧する押圧手段（図示せず）と、押圧室の先端側を塞ぐように配置された口金部材６１と、この口金部材６１の外側を囲むように配置された規制枠壁７０とを備えている。口金部材６１は、図９（ａ）、（ｂ）に示すように、水平方向に等間隔Ｐ２に配置された複数の吐出口６２を有する。吐出口６２は、１段である。規制枠壁７０は、この複数の吐出口６２より吐出された発泡材の発泡領域を規制する。規制枠壁７０は、偏平長方形状の枠である。
【０００５】
次に、発泡体５０の製造方法を説明する。押出し成形機６０内に紙粉末成分とポリプロピレン樹脂材と補助剤としてのコーンスターチと水を供給する。そして、紙粉末成分とポリプロピレン樹脂材とコーンスターチと水を加熱混練し、この高温の発泡材を複数の吐出口６２より押圧によって吐出させる。
【０００６】
すると、高温の発泡材に混入された水が各吐出口６２より吐出された瞬間に気化し、水の蒸気圧により紙粉末成分とポリプロピレン樹脂材とコーンスターチから成る発泡材が発泡する。この発泡は、規制枠壁７０によって規制されるため、規制枠壁７０を断面積とする発泡体５０が連続的に押し出される。各発泡セルＳは、紙粉末成分の柔軟性やコーンスターチの粘着性等によって形成される。
【０００７】
このようにして、厚みが１０ｍｍで、厚み方向の発泡密度（発泡倍率）がほぼ均一な発泡体５０を製造した。
【０００８】
また、図１０（ａ）に示すように、段毎に交互に１／２水平方向にシフトした複数段の吐出口６２を有する口金部材６１Ａを用いて、厚みが２０ｍｍで、厚み方向の発泡密度がほぼ均一な発泡体５０を製造した。この発泡体５０も、図１０（ｂ）に示すように、隣接する吐出口６２の発泡領域の境界付近での発泡潰れによって極薄厚みの皮膜が形成されるものの、厚み方向の発泡密度がほぼ均一である。
【０００９】
同様にして厚さが３０ｍｍで、厚み方向の発泡密度がほぼ均一な発泡体、および、厚さが４０ｍｍで、厚み方向の発泡密度がほぼ均一な発泡体を製造した。
【００１０】
厚み方向の発泡密度がほぼ均一な発泡体において、各厚み寸法による吸音率を残響室法で測定し、図１１に示す特性線が得られた。
【００１１】
図１１に示すように、厚み方向の発泡密度がほぼ均一な発泡体５０は、厚みを厚くすることによって吸音ピークが低周波数帯域（ほぼ１０００Ｈｚ〜２０００Ｈｚ）にシフトする。
【先行技術文献】
【特許文献】
【００１２】
【特許文献１】特許第３３２６１５６号公報
【特許文献２】特開２０００−２７３８００号公報
【発明の概要】
【発明が解決しようとする課題】
【００１３】
しかしながら、上記従来例の発泡体５０は、吸音ピークが厚みに依存するため、吸音ピークを低周波数帯域にシフトさせるためには厚みを厚くする必要があった。例えば、低周波数帯域（ほぼ１０００Ｈｚ〜２０００Ｈｚ）で吸音性能を発揮する発泡体５０を得るためには、２０ｍｍ以上の厚さにする必要があった。
【００１４】
そこで、本発明は、前記した課題を解決すべくなされたものであり、厚みを厚くすることなく、吸音ピークを低周波数帯域にシフトさせることができる発泡体、及び、発泡体の製造方法を提供することを目的とする。
【課題を解決するための手段】
【００１５】
本発明は、パルプ繊維成分と合成樹脂成分と補助剤としての澱粉成分とを発泡させ、多数の空間が形成された発泡セルより構成された発泡体であって、前記発泡セルが密集配置された複数の発泡セル層と、前記発泡セル層の間に配置され、前記発泡セル層より密度の高い前記発泡セルが密集配置された仕切皮膜層とを厚み方向に備え、前記仕切皮膜層が複数の前記発泡セル層間を連続して仕切り、音の位相速度を遅らせる構造であることを特徴とする発泡体である。
【００１６】
前記各発泡セルは、厚み方向に潰された形状であるものを含む。前記各発泡セル層の表面側には、前記発泡セル層より密度が高い表面皮膜層をそれぞれ有するものを含む。所定の厚みの平板状に形成されているものを含む。各発泡セル層には、厚み方向の直交方向に間隔を置いて配置された縦仕切皮膜層を有し、前記縦仕切皮膜層によって各発泡セル層（３）が仕切られているものを含む。規制枠壁で発泡領域が囲まれ、一定の方向に間隔を置いて上下同じ位置に設けられた複数段の吐出口より発泡材が吐出されることによって形成されることが好ましい。前記仕切皮膜層は、厚み方向の直交方向に一直線状で、且つ、同じ厚みであっても良い。合成樹脂材は、ポリプロピレン樹脂材を含む。所定の厚みは、１０ｍｍであることが好ましい。
【００１７】
他の本発明は、一定の方向に間隔を置いて配置された複数の吐出口が上下同じ位置で複数段設けられ、複数段の前記各吐出口より吐出された発泡体の発泡領域を規制する規制枠壁が設けられた押出し成形機を使用し、前記押出し成形機にパルプ繊維成分と合成樹脂成分と補助剤としての澱粉成分と水を供給し、前記パルプ繊維成分と合成樹脂成分と澱粉成分と水を加熱混練して複数段の前記各吐出口より押圧によって吐出させ、発泡セルが密集配置された複数の発泡セル層と、前記発泡セル層の間に配置され、前記発泡セル層より密度の高い前記発泡セルが密集配置された仕切皮膜層とを厚み方向に備え、前記仕切皮膜層が複数の前記発泡セル層間を連続して仕切り、音の位相速度を遅らせる構造の発泡体を製造することを特徴とする発泡体の製造方法である。
【発明の効果】
【００１８】
本発明によれば、外部から音の振動を受けると、発泡セル構造であることから、音が発泡体の内部を伝搬する。そして、音が発泡セル内の空間等を通過する際の、空気の粘性抵抗によって振動が減衰される。又、発泡セル層内を伝搬する振動が仕切被膜層に達すると、仕切被膜層でランダムな振動が平面振動にリセットされ、その後、更に発泡セル層内を伝搬することになるため、仕切被膜層で振動減衰が促進される。更に、発泡体は、厚み方向の発泡密度がほぼ均一ではなく、発泡密度が高い仕切皮膜層を有するため、厚み方向の発泡密度がほぼ均一の構造に較べて、発泡体を通過する際の音の位相速度を遅らせることができる。これにより、所望の周波数帯域における１／４波長を遅延させる発泡体の厚みと同様の効果を、表面での反射と裏面反射による１／２波長の遅延効果で互いに打ち消し合うことによって厚みを厚くすることなく得られ、吸音ピークを低周波数帯域にシフトさせることができる。
【図面の簡単な説明】
【００１９】
【図１】本発明の一実施形態を示し、発泡体の外観斜視図である。
【図２】本発明の一実施形態を示し、（ａ）は図１のＡ−Ａ線に沿う発泡体の構造模式図、（ｂ）は（ａ）の要部拡大図である。
【図３】本発明の一実施形態を示し、（ａ）は押出し成形機の要部斜視図、（ｂ）は口金部材の正面図である。
【図４】本発明の一実施形態を示し、発泡材の発泡つぶれによる仕切皮膜層や表面皮膜層の形成メカニズムを説明する図である。
【図５】本発明の一実施形態を示し、口金１段による発泡体と口金２段による発泡体における吸音率の特性線線である。
【図６】（ａ）は従来例（厚さ２０ｍｍ）の発泡体における吸音率の特性線図、（ｂ）は従来例（厚さ２０ｍｍ）の発泡体と従来例（厚さ１０ｍｍ）の発泡体における吸音率の各特性線図、（ｃ）は従来例（厚さ２０ｍｍ）の発泡体と本実施形態（厚さ１０ｍｍ）における吸音率の各特性線図、（ｄ）は従来例の発泡体にあって、１０００〜２０００Ｈｚ帯の任意の周波数における１／４波長に相当する厚み（２０ｍｍ）を説明する模式図、（ｅ）は本実施形態の発泡体にあって、１０００〜２０００Ｈｚ帯の任意の周波数における１／４波長に相当する厚み（１０ｍｍ）を説明する模式図である。
【図７】本発明の一実施形態の変形例を示し、発泡体の模式断面図である。
【図８】従来例を示し、（ａ）は発泡体の外観斜視図、（ｂ）は発泡体の構造模式図である。
【図９】従来例を示し、（ａ）は押出し成形機の要部斜視図、（ｂ）は１段の口金部材の正面図である。
【図１０】従来例を示し、（ａ）は複数段の口金部材の正面図、（ｂ）は複数段の口金部材による発泡体の構造模式図である。
【図１１】従来例を示し、１０ｍｍ厚と２０ｍｍ厚と３０ｍｍ厚と４０ｍｍ厚の発泡体における各吸音率の特性線図である。
【発明を実施するための形態】
【００２０】
以下、本発明の実施形態を図面に基づいて説明する。
【００２１】
（一実施形態）
図１〜図４は本発明の一実施形態を示す。図１に示すように、発泡体１Ａは、偏平長方形の平板状である。
【００２２】
発泡体１Ａは、図２（ａ）、（ｂ）に示すように、パルプ繊維成分である紙粉末成分と、合成樹脂材であるポリプロピレン樹脂材と、補助剤としての澱粉成分であるコーンスターチとを発泡させ、多数の空間が形成された発泡セルＳ１，Ｓ２，Ｓ３より構成されている。紙粉末成分としては、官製葉書等の古紙を紙粉末繊維状にしたものを使用している。
【００２３】
各発泡セルＳ１，Ｓ２，Ｓ３は、内部の空間（空気層）がセル皮膜によって被われている。発泡セルＳ１，Ｓ２，Ｓ３は、その位置によって発泡密度（発泡倍率）が異なり、発泡体１Ａは発泡セルＳ１，Ｓ２，Ｓ３の密度によって以下のような層構造に形成されている。
【００２４】
つまり、発泡体１Ａは、厚み方向に沿って、表面皮膜層２と発泡セル層３と仕切皮膜層４と発泡セル層３と表面皮膜層２とから構成されている。各表面皮膜層２は、極薄厚みであり、発泡セル層３より発泡密度が高い発泡セルＳ２が密集配置されている。各発泡セル層３は、仕切皮膜層４より発泡密度が低い発泡セルＳ３が密集配置されている。仕切皮膜層４は、発泡セル層３及び表面皮膜層２より発泡密度が高い発泡セルＳ１が密集配置されている。仕切皮膜層４は、２層の発泡セル層３の間を連続して仕切って遮断している。仕切皮膜層４は、厚み方向の直交方向に一直線状で、且つ、ほぼ同じ厚みである。
【００２５】
又、各発泡セル層３には、厚み方向の直交方向に沿って等間隔に複数の縦仕切皮膜層５が形成されている。各発泡セル層３は、縦仕切皮膜層５によって仕切られ、分割されている。縦仕切皮膜層５は、発泡セル層３より発泡密度が高い発泡セルＳ２が密集配置されている。
【００２６】
発泡セルＳ１，Ｓ２，Ｓ３は、従来例のものに較べて厚み方向に押し潰された形状である（図２（ｂ）の構造模式拡大図を参照）。その理由については、後述する。
【００２７】
発泡体１Ａは、所定の厚みＴの平板状に形成されている。つまり、発泡体１Ａは、吸音材として配置する領域の幅寸法の制約内の厚みＴに形成されている。
【００２８】
次に、上記発泡体１Ａを製造する押出し成形機１０を説明する。押出し成形機１０は、図３（ａ）に示すように、各発泡材を投入する投入口（図示せず）と、投入された発泡材を混練する混練手段（図示せず）と、混練された発泡材を高温に加熱する加熱手段（図示せず）と、発泡材を押圧する押圧手段（図示せず）と、押圧室の先端側を塞ぐように配置された口金部材１１と、この口金部材１１の外側を囲むように配置された規制枠壁２０とを備えている。口金部材１１は、図３（ａ）、（ｂ）に示すように、水平方向に等間隔Ｐ１を置いて配置された複数の吐出口１２，１３を上下２段有する。上下２段の吐出口１２，１３は、水平方向に対し同じ位置に配置されている。規制枠壁２０は、この２段の吐出口１２，１３より吐出された発泡材の発泡領域を規制する。規制枠壁２０は、偏平長方形状の枠である。規制枠壁２０で囲む内部スペースの高さ寸法は、製造する発泡体１Ａの厚みＴである。
【００２９】
次に、発泡体１Ａの製造方法を説明する。押出し成形機１０内に、紙粉末成分とポリプロピレン樹脂材と補助剤としてのコーンスターチと水を供給する。そして、紙粉末成分とポリプロピレン樹脂材とコーンスターチと水を加熱混練し、この高温の発泡材を口金部材１１の上下２段の吐出口１２，１３より押圧によって吐出させる。
【００３０】
すると、高温の発泡材に混入された水が各吐出口１２，１３より吐出された瞬間に気化し、水の蒸気圧により紙粉末成分とポリプロピレン樹脂材とコーンスターチから成る発泡材が発泡する。この発泡は、規制枠壁２０によって規制されるため、規制枠壁２０を断面積とする発泡体１Ａが連続的に押し出される。各発泡セルＳ１，Ｓ２，Ｓ３は、紙粉末成分の柔軟性やコーンスターチの粘着性等によって形成される。
【００３１】
また、各吐出口１２，１３から吐出された発泡材は、自由に発泡できず、上記したように規制枠壁２０で発泡形成が抑制されると共に、発泡セル同士が互いに干渉することによって発泡形成が抑制される。具体的には、図４に示すように、規制枠壁２０の内周近傍に位置する発泡材の箇所Ｅ１は、規制枠壁２０で発泡形成が抑制される。これによって表面皮膜層２が形成される。上下の吐出口１２，１３の中間位置付近に位置する発泡材の箇所Ｅ２は、互いの発泡セルＳ１同士が衝突（干渉）して発泡形成が抑制される。これによって仕切皮膜層４が形成される。水平方向の隣り合う吐出口１２（又は１３）の中間位置付近の位置する発泡箇所Ｅ３は、互いの発泡セルＳ２同士が衝突（干渉）して発泡形成が抑制される。これによって縦仕切皮膜層５が形成される。これらより内側位置に位置する発泡セルＳ３は、上記発泡セルＳ１，Ｓ２に較べて弱い抑制力しか働かない。これによって発泡セル層３が形成される。
【００３２】
発泡セルＳ１，Ｓ２，Ｓ３は、図４に示すように、上下の吐出口１２，１３からそれぞれ吐出され、互いに干渉する発泡箇所Ｅ２の領域が大きいため、厚み方向に大きな圧縮力を受け、従来例のものより厚み方向に潰れた形状となる（図２（ｂ）の構造模式拡大図を参照）。
【００３３】
このように製造された発泡体１Ａは、発泡セルＳ３が密集配置された複数の発泡セル層３と、発泡セル層３の間に配置され、発泡セル層３より密度の高い発泡セルＳ１が密集配置された仕切皮膜層４とを厚み方向に備え、仕切皮膜層４が複数の発泡セル層３間を連続して全域に亘って仕切っている。
【００３４】
従って、発泡体１Ａは、外部からの音の振動を受けると、発泡セル構造であることから、音が発泡体１Ａの内部を伝搬する。そして、音が発泡セルＳ１，Ｓ２，Ｓ３内の空間（空気層）や皮膜を通過する際の、空気の粘性抵抗によって振動が減衰される。このような空気の粘性抵抗による振動減衰は、高周波数帯域側の振動減衰に有効に作用する。
【００３５】
又、発泡セル層３内を伝搬する振動が仕切被膜層４に達すると、仕切被膜層４でランダムな振動が平面振動にリセットされ、その後、更に発泡セル層３内を伝搬することになるため、仕切被膜層４で振動減衰が促進される。
【００３６】
更に、音源とは反対側の発泡体１Ａの面に剛壁を配置した場合、発泡体１Ａの厚みが１／４波長に相当する厚みで入射波と反射波の相殺による振動減衰現象が生じ、その周波数帯域で吸音ピークが発生する。ここで、発泡体１Ａは、厚み方向の発泡密度（発泡倍率）がほぼ均一ではなく、発泡密度が高い仕切皮膜層４を有するので、厚み方向の発泡密度がほぼ均一の構造に較べて、発泡体１Ａを通過する際の音の位相速度が遅くなる。そのため、所望の周波数帯域における１／４波長を遅延させる発泡体の厚みと同様の効果を、表面での反射と裏面反射による１／２波長の遅延効果で互いに打ち消し合うことによって厚みを厚くすることなく得られ、吸音ピークを低周波数帯域にシフトさせることができる。
【００３７】
発泡セルＳ１，Ｓ２，Ｓ３は、図４に示すように、従来例のものより厚み方向に潰れた形状である（図２（ｂ）の構造模式拡大図を参照）。従って、厚み方向の発泡セルＳ１，Ｓ２，Ｓ３（特に、仕切皮膜層４及び発泡セル層３の発泡セルＳ１，Ｓ３）の数が従来例のものに較べて多くなるため、音が発泡セルＳ１，Ｓ２，Ｓ３内の空間（空気層）や皮膜を通過する際の、空気の粘性抵抗による振動減衰性が向上する。又、発泡体１Ａを通過する際における音の位相速度の更なる遅延化に供すると考えられる。
【００３８】
発泡体１Ａは、所定の厚みＴに形成されている。つまり、発泡体１Ａは、吸音材として配置する領域の幅寸法と同じ寸法若しくはこれより小さい寸法に設定する必要があり、発泡体１Ａは、このような厚み寸法の制約を満たす厚みＴに設定されている。ここで、従来例の発泡体について、吸音ピークを所望の低周波数帯域とする場合には、上記所定の厚みＴより厚くしなければ困難であるが、上記したように本発明の発泡体１Ａでは、所定の厚みＴで吸音ピークを所望の低周波数帯域とすることが可能であり、吸音材として配置する厚み制約への対応自由度が従来例に較べて優れている。
【００３９】
次に、実験による検証例を説明する。図５は、口金１段の厚さ１０ｍｍの従来例の発泡体と口金２段の厚さ１０ｍｍの本実施形態の発泡体における残響室法による吸音率の特性線図である。図５に示すように、本実施形態の仕切皮膜層４を有する発泡体１Ａは、低周波数側に吸音ピークがシフトすることが確認された。
【００４０】
更に具体的に説明する。図６（ａ）は、仕切皮膜層を有さない２０ｍｍ厚の発泡体（従来例）の残響室法による吸音率の特性線図、図６（ｂ）は、仕切皮膜層４を有さない１０ｍｍ厚の発泡体（従来例）の残響室法による吸音率の特性線図、図６（ｃ）は、仕切皮膜層４を有する１０ｍｍ厚の発泡体（本実施形態）の残響室法による吸音率の特性線図である。
【００４１】
図６（ａ）〜（ｃ）に示すように、本発明では、１０ｍｍ厚の発泡体１Ａにおいて、従来例の２０ｍｍ厚の発泡体と同等の吸音率を達成できることが確認された。従来例の発泡体に較べて約半分の厚みで同等の吸音率を達成できた。
【００４２】
つまり、従来例の発泡体５０では、図６（ｄ）に示すように、１０００Ｈｚ〜２０００Ｈｚの周波数帯域のある周波数における１／４波長に相当する厚みが２０ｍｍである。従って、厚み２０ｍｍの発泡体では、当該周波数において発泡体５０の入射波と反射波の相殺による振動減衰が生じ、１０００Ｈｚ〜２０００Ｈｚの周波数帯域のある周波数で吸音ピークが発生する。本実施形態の発泡体１Ａでは、図６（ｅ）に示すように、１０００Ｈｚ〜２０００Ｈｚの周波数帯域のある周波数における１／４波長に相当する厚みが１０ｍｍとなる。従って、厚み１０ｍｍの発泡体１Ａでは、当該周波数において発泡体１Ａの入射波と反射波の相殺による振動減衰が生じ、１０００Ｈｚ〜２０００Ｈｚの周波数帯域の上記と同じ周波数で吸音ピークが発生する。以上より、本実施形態の１０ｍｍ厚の発泡体１Ａは、１０００Ｈｚ〜２０００Ｈｚの会話明瞭度の領域で高い吸音特性を発揮し、例えば自動車内に使用する吸音材として好適である。
【００４３】
また、発泡セルＳ１，Ｓ２，Ｓ３が密集状態に配置されるため、空気の通過を極力阻止、つまり、対流による熱の伝達をほぼ阻止する。又、仕切皮膜層４は、発泡材料が発泡材料の中でも熱伝導率の低いものであるため、仕切被覆層４の代わりを発泡セル層３としたもの（従来例）に較べて、熱の伝達を極力抑制できる。つまり、仕切皮膜層４は熱伝達の遮蔽壁として機能するため、発泡体１Ａの断熱特性の向上を図ることができる。
【００４４】
仕切皮膜層４は、厚み方向の直交方向に一直線状で、且つ、同じ厚みである。従って、発泡体１Ａは、どの箇所でもほぼ同じ断熱特性を発揮する。
【００４５】
発泡体１Ａは、規制枠壁２０で発泡領域が囲まれ、一定の方向に間隔を置いて上下同じ位置に設けられた複数段の吐出口１２，１３より発泡材が吐出されることによって形成されている。従って、本実施形態に係る発泡体１Ａを１回の発泡成形で形成できる。
【００４６】
パルプ繊維成分として古紙を利用するため、低コスト化を図ることができ、又、古紙のリサイクルも可能である。
【００４７】
（変形例）
図７は、実施形態の変形例を示す。図７に示すように、変形例の発泡体１Ｂは、３つの発泡セル層３と、各発泡セル層３の間に配置された２つの仕切皮膜層４とを備えている。つまり、仕切皮膜層４を２層有する。発泡体１Ｂの厚み寸法Ｔは、前記実施形態と同じである。
【００４８】
押出し成形機は、その口金部材が水平方向に等間隔を置いて配置された複数の吐出口１２，１３，１４を上下３段有する。上下３段の吐出口１２，１３，１４は、水平方向に対し同じ位置に配置されている。
【００４９】
他の構成は、前記実施形態と同様であるため、重複説明を省略する。図面の同一構成箇所には同一符号を付して明確化を図る。
【００５０】
発泡体１Ｂは、前記実施形態と同様に、押出し成形機を使用して製造できる。
【００５１】
この変形例の発泡体１Ｂは、仕切皮膜層４を２箇所に有するので、前記実施形態のものと同様の理由により、厚みを厚くしなくても低周波数側に吸音ピークをシフトさせることができる。
【００５２】
この変形例の発泡体１Ｂは、仕切皮膜層４を２箇所に有するので、前記実施形態のものと比較して、熱伝達の遮蔽壁が２箇所となり、更に断熱特性が良い。仕切皮膜層４は、３箇所以上設けても良い。仕切皮膜層４は、多ければ多いほど断熱特性の向上になる。
【符号の説明】
【００５３】
１Ａ，１Ｂ  発泡体
２  表面皮膜層
３  発泡セル層
４  仕切皮膜層
５  縦仕切皮膜層
１０  押出し成形機
１２，１３，１４  吐出口
２０  規制枠壁
Ｓ１，Ｓ２，Ｓ３  発泡セル
【図１】
2014098076.tif 000003
【図２】
2014098076.tif 000004
【図３】
2014098076.tif 000005
【図４】
2014098076.tif 000006
【図５】
2014098076.tif 000007
【図６】
2014098076.tif 000008
【図７】
2014098076.tif 000009
【図８】
2014098076.tif 000010
【図９】
2014098076.tif 000011
【図１０】
2014098076.tif 000012
【図１１】
2014098076.tif 000013